(57)【特許請求の範囲】
【請求項１】
めっき液を収容するめっきセルと、
所定の搬送速度で所定の搬送方向へ搬送される鋼帯から所定の距離だけ離間して前記めっき液中に配置される電極と、
前記電極の鋼帯搬送方向出側端部に配置され、管状のヘッダー、及び、該ヘッダーにキリ孔を介して装着される先狭まり形状部を有する上下のリップを備えるとともに、前記電極と前記鋼帯との間に前記鋼帯の搬送方向と対向する方向へめっき液を噴出するめっき液噴出ノズルと
を備える電気めっき鋼板の製造装置であって、
前記めっき液噴出ノズルと前記電極との間の、前記搬送方向への距離は３ｍｍ以下であること、
前記上下のリップ間の角度は３０度以下であること、
鋼帯の搬送速度が１００ｍ／分以上のときに、前記電極及び前記鋼帯の間に形成される鋼板の搬送方向に対向するめっき液の流れが式（１）及び式（２）を満たすこと、及び
前記電極の上端部が前記めっきセルに収容されためっき液の液面と略一致する位置に存在するように、前記鋼帯の両側に対向して配置されること、及び、前記鋼帯の搬送方向と逆向きのめっき液の流れが前記めっき液噴出ノズルから前記上端部にかけて形成されること
を特徴とする電気めっき鋼板の製造装置。
Ｖ≧０．８×Ｖｓ−１．４              ・・・・・・・（１）
Ｖ≧Ｖｎ−０．６                      ・・・・・・・（２）
ただし、式（１）及び式（２）において、
Ｖ：前記上端部位置における、前記鋼帯の搬送方向と逆向きのめっき液の流速（ｍ／ｓ）
Ｖｎ：前記めっき液噴出ノズルから前記電極及び前記鋼帯の間に噴出される、前記鋼帯の単位幅当りのめっき液の流量と前記電極及び前記鋼帯との間隔から計算されるめっき液の流速（ｍ／ｓ）  ただし、０．５３≦Ｖｎ≦１．７３
Ｖｓ：鋼帯の搬送速度（ｍ／ｓ）  ただし、１．６７≦Ｖｓ≦３．１７
である。
【請求項２】
前記上下のリップは、それぞれの先端の開口方向が前記鋼帯と前記電極との間に指向するように、前記ヘッダーに装着されることを特徴とする請求項１に記載された電気めっき鋼板の製造装置。
【請求項３】
前記キリ孔は、前記ヘッダーの半径方向に対して傾斜し、かつ前記搬送方向に対して３０〜４０度交差する方向へ向けて設けられることを特徴とする請求項１または請求項２に記載された電気めっき鋼板の製造装置。
【発明の詳細な説明】
【技術分野】
【０００１】
本発明は、電気めっき鋼板の製造方法及び製造装置に関し、具体的には、例えば搬送速度１００ｍ／分以上といった高速通板を行ってもめっきムラの発生を抑制できる表面外観に優れる電気めっき鋼板の製造方法及び製造装置に関する。
【背景技術】
【０００２】
図１１は、縦型めっきセル０の構成例を示す説明図であり、図１２は、横型めっきセル０−１の構成例を示す説明図であり、さらに、図１３は、ラジアル型めっきセル０−２の構成例を示す説明図である。
【０００３】
所定のライン速度で連続移動する被めっき材である鋼帯１への連続電気めっき装置は、セルの形状によって、図１１に示す縦型セル０，図１２に示す横型セル０−１，図１３に示すラジアル型セル０−２に大別される。何れのセル型式においても、鋼帯１に対して所定距離離間して電極２が設置されるとともに、鋼帯１及び電極２の間にめっき液３を供給するためのめっき液噴出ノズル４が配置される。
【０００４】
図１１に示す縦型セル０を例にとってその構造を説明すると、めっきセル６に侵入した鋼帯１は、下部に位置するシンクロール５の回りを周回して上方へ向きを変えて、めっき液３から抜け出る。めっきセル６の中には、鋼帯１から所定距離離れて鋼帯１を挟み込むように一対の電極２，２が２組配置される。鋼帯１が上から下へ移動する側（図１１における左側）をダウンパスと称し、鋼帯１が下から上へ移動する側（図１１における右側）をアップパスと称する。ダウンパスの電極２，２の下側およびアップパスの電極２，２の上側には、鋼帯１と電極２との間にめっき液３を供給するためのめっき液噴出ノズル４が配置される。
【０００５】
めっき液３から出てきた鋼帯１は、コンダクターロール７に巻かれて搬送方向を変えられ、次のめっきセル（図示しない）へ向けて移動する。コンダクターロール７に巻かれている間の鋼帯１は、ホールダウンロール８によってコンダクターロール７に押圧される。
【０００６】
図１１，１２及び１３に示す各種セル０，０−１，０−２を用いる電気めっき鋼板の製造時には、外観不良の一つであるめっきムラが発生することがある。このような電気めっきセルでのめっきムラ発生の一つの因子として、電極２，２間の気泡の存在が挙げられている。
【０００７】
電極２，２間に存在し得る気泡としては、めっき反応に伴い発生する酸素（および場合よっては水素）によるものや、アップパス側のめっき液面近傍に位置するめっき液噴出ノズル４からの噴流により空気が巻き込まれることによるものが挙げられる。このような気泡が一対の電極２，２間に滞留した状態でめっきすることによって鋼帯１の表面にめっきムラが発生するとされている。
【０００８】
気泡によるめっきムラの対策としては、特許文献１には、めっき液３中に含まれる気泡を電極２，２の外部へ排出するために、めっき液噴出ノズル４及び電極２間の隙間にシールロールを設けて均一めっきすること、及び、アップパス側に取り付けられているめっき液面近傍に位置するめっき液噴出ノズル４からめっき液を噴出することによって外気を吸引するためにめっき液噴出ノズル４の直近にシールロールを設けることが、いずれも開示されている。
【０００９】
特許文献２には、ラジアル型セル０−２に設けられているスリット状のめっき液噴出ノズル４からめっき液３を、鋼帯１及び電極２の間に均一に噴射して、めっき時に発生する酸素ガス等を排出することによってめっき外観を向上することが開示されている。
【先行技術文献】
【特許文献】
【００１０】
【特許文献１】特開平１−３０１８８４号公報
【特許文献２】特開昭６２−８０２９３号公報
【発明の概要】
【発明が解決しようとする課題】
【００１１】
ところで、電気めっき鋼板の生産性を高めるためには、鋼帯１の搬送速度、つまり電極２，２間を鋼帯１が通過する速度が高いことが求められる。ところが、実際には鋼帯１の搬送速度を高めるとかえって白点状のめっきムラが多発する。また、連続する鋼帯１同士の接合部（溶接部）において、この白点状のムラはより発生し易い。鋼帯１の搬送速度を速くするとめっき液との相対速度が稼げるので美麗なめっきを得るのに有利と思われるし、少なくとも前述した気泡の発生や滞留とは直接関係なさそうであるため、この傾向は従来から知られてはいるものの、そのメカニズムや対策は明らかでなかった。このため、電気めっき鋼板のこれまでの製造では、めっきムラの発生状況をモニタリングしながら、めっきムラが発生しない範囲で鋼帯１の搬送速度を、随時調整して可及的に高める対応をとっており、めっきムラの発生が電気めっき鋼板の生産性の向上を阻害する要因の一つとなっていた。
【００１２】
特許文献１、２により開示された発明では、確かにめっき外観の向上にある程度の効果は認められるものの、例えば搬送速度１００ｍ／分以上といった高速通板時には、従来と同様にめっきムラが発生してしまい、高速通板と表面品質に優れるめっき外観の両立を図ることはできなかった。
【００１３】
本発明は、従来の技術が有するこのような課題に鑑みてなされたものであり、例えば搬送速度１００ｍ／分以上といった高速通板を行っても、例えば、黒スジ、黒点、白スジ、さらには白点と呼ばれる各種の散発めっきムラの発生を抑制しながら、表面外観に優れる電気めっき鋼板を製造することができる方法及び装置を提供することを目的とする。
【課題を解決するための手段】
【００１４】
図１４は、散発的に白点状のめっきムラが発生した電気めっき鋼板の表面を模式的に示すマクロ写真であり、図１５は、白点の箇所（異常部）とその付近で白点でない箇所（正常部）と、それぞれの表面を示すミクロ写真である。
【００１５】
図１５に示すように、異常部のめっきの結晶形態を正常部のめっきの結晶形態と比較すると、めっき結晶の配列が顕著に相違するために異常部と正常部との間に輝度差を生じ、これによりめっきムラとして視認されるものと考えられる。
【００１６】
本発明者らは、めっきムラの発生原因、すなわちめっきの結晶形態が部分的に異なる原因が、従来から提唱されてきた電気分解により発生する酸素ガス起因説や、アップパス側めっき液面近傍に位置するノズルからの噴流による空気巻き込み説以外にもあるのではないかと考えた。そこで、原因究明のため、図１，２に示す縦型めっきセルの模擬設備（水モデル可視化実験装置２０）を用いた現象の観察を試みた。
【００１７】
図１は、水モデル可視化実験装置２０の概略構成を示す説明図であり、図２は、被めっき材を模擬したエンドレスベルト２１，水噴出ノズル２２，透明な材質で製作された模擬電極２３及び可視化水槽２４等から構成される図１の水モデル可視化実験装置２０の主要部の構成を示す説明図である。
【００１８】
図１，２に示すように、可視化水槽２４の内部にはシンクロール２５が配置され、可視化水槽２４の上方には駆動ロール２６，ホールダウンロール２７及びテンションロール２８が配置される。エンドレスベルト２１は、駆動ロール２６，シンクロール２５，テンションロール２８に掛け渡されて無限に周回する。
【００１９】
水噴出ノズル２２には、循環タンク２９，循環ポンプ３０，グローブ弁３１及びオリフィス流量計３２からなる噴流水供給系３３が設けられており、水噴出ノズル２２から吐出される水の供給量を調節できるように構成されている。
【００２０】
この水モデル可視化実験装置２０を用いた観察の結果、エンドレスベルト２１が下向きに水に侵入する際に、エンドレスベルト２１に巻き込まれた空気が水中で気泡となり、一部の気泡は、特にエンドレスベルト２１の搬送速度が速い場合や、水噴出ノズル２２からの水の吐出量が小さい場合に、模擬電極２３の内部にまで到達した。また、エンドレスベルト２１に溶接部を模擬するための段差を設けておくと、段差付近でこの現象が顕著であった。これらの傾向は、白点状のめっきムラ発生の傾向とよく一致した。
【００２１】
このような観察結果に基づき検討を加え、以下に列記するこれまでには知られていなかった新たな知見Ａ〜Ｆを得て、本発明を完成した。
（Ａ）めっきムラの発生原因として、ガス同伴現象もあげられる。これは、図１１の縦型めっきセル０においては、被めっき材である鋼帯１がダウンパス（鋼帯１が下方向に通板される過程）でめっき液３に侵入する際に、めっき浴面に接触する雰囲気ガスが鋼帯１に巻き込まれて鋼帯１と電極２との間に侵入する現象である。
【００２２】
（Ｂ）このガス同伴現象は、図１１に示す縦型セル０であれば、同図における記号Ａの位置において発生する。
（Ｃ）ガス同伴現象に起因するめっきムラは、例えば搬送速度１００ｍ／分以上といった高速通板時に特に顕著に発生する。
【００２３】
（Ｄ）ガス同伴現象に起因する気泡が電極２と鋼帯１との間に侵入することを積極的に阻止するためには、電極２の上端部（めっき液噴出ノズル４の設置位置とは反対側の端部）における電極２と鋼帯１の間を、鋼帯１の搬送方向と対向する方向へ流れるめっき液の流速を高める必要がある。そのためには、単純には、めっき液噴出ノズル４からのめっき液の吐出量を増加させることが有効である。しかし、めっき液の吐出量を増加するにはポンプの能力や配管の構造などの要因から、現実には制約があることが多い。
（Ｅ）これに対し、前記のめっき液の流速がめっき液噴出ノズル４から噴出された直後から電極２の上端部に達するまでの間における減速が少ない流れを形成することによって、吐出量をさほど増加しなくともガス同伴現象を抑制することができる。具体例としては、めっき液噴出ノズルの構造を最適化すること、具体的には、（ｉ）めっき液噴出ノズルと電極との間の距離の短縮、及び、めっき液噴出ノズルのリップの細型化を図ること、さらに必要に応じて、（ｉｉ）めっき液噴出ノズルによるめっき液の噴出方向の最適化、めっき液噴出ノズルの出口部への平行部の設置、めっき液噴出ノズルのリップへの段差の形成を図ることによって、ガス同伴現象を抑制できるようになる。
【００２５】
Ｖ≧０．８×Ｖｓ−１．４              ・・・・・・・（１）
Ｖ≧Ｖｎ−０．６                      ・・・・・・・（２）
ただし、式（１）及び式（２）において、
Ｖ：前記電極のめっき液出側端部の位置における、鋼帯の搬送方向と逆向きのめっき液の流速（ｍ／ｓ）
Ｖｎ：前記めっき液噴出ノズルから前記電極及び前記鋼帯の間に吐出される、前記鋼帯の単位幅当りのめっき液の流量と前記電極及び前記鋼帯との間隔から計算されるめっき液の流速（ｍ／ｓ）
Ｖｓ：鋼帯の搬送速度（ｍ／ｓ）
である。
【００２７】
（１）めっき液を収容するめっきセルと、
所定の搬送速度で所定の搬送方向へ搬送される鋼帯から所定の距離だけ離間して前記めっき液中に配置される電極と、
前記電極の鋼帯搬送方向出側端部に配置され、管状のヘッダー、及び、該ヘッダーにキリ孔を介して装着される先狭まり形状部を有する上下のリップを備えるとともに、前記電極と前記鋼帯との間に前記鋼帯の搬送方向と対向する方向へめっき液を噴出するめっき液噴出ノズルと
を備える電気めっき鋼板の製造装置であって、
前記めっき液噴出ノズルと前記電極との間の、前記搬送方向への距離は３ｍｍ以下であること、
前記上下のリップ間の角度は３０度以下であること、
鋼帯の搬送速度が１００ｍ／分以上のときに、前記電極及び前記鋼帯の間に形成される鋼板の搬送方向に対向するめっき液の流れが式（１）及び式（２）を満たして前記鋼帯の前記めっき液への侵入に伴うガスの同伴を抑制し得ること、及び
前記電極の上端部が前記めっきセルに収容されためっき液の液面と略一致する位置に存在するように、前記鋼帯の両側に対向して配置されること、及び、前記鋼帯の搬送方向と逆向きのめっき液の流れが前記めっき液噴出ノズルから前記上端部にかけて形成されること
を特徴とする電気めっき鋼板の製造装置。
【００２８】
Ｖ≧０．８×Ｖｓ−１．４              ・・・・・・・（１）
Ｖ≧Ｖｎ−０．６                      ・・・・・・・（２）
ただし、式（１）及び式（２）において、
Ｖ：前記上端部位置における、前記鋼帯の搬送方向と逆向きのめっき
液の流速（ｍ／ｓ）
Ｖｎ：前記めっき液噴出ノズルから前記電極及び前記鋼帯の間に噴出される、前記鋼帯
の単位幅当りのめっき液の流量と前記電極及び前記鋼帯との間隔から計算されるめっき液
の流速（ｍ／ｓ）  ただし、０．５３≦Ｖｎ≦１．７３
Ｖｓ：鋼帯の搬送速度（ｍ／ｓ）  ただし、１．６７≦Ｖｓ≦３．１７
である。
【００２９】
（２）前記上下のリップは、それぞれの先端の開口方向が前記鋼帯と前記電極との間に指向するように、前記ヘッダーに装着されることを特徴とする（１）項に記載された電気めっき鋼板の製造装置。
【００３０】
（３）前記キリ孔は、前記ヘッダーの半径方向に対して傾斜し、かつ前記搬送方向に対して３０〜４０度交差する方向へ向けて設けられることを特徴とする（１）項または（２）項に記載された電気めっき鋼板の製造装置。
【発明の効果】
【００３２】
本発明により、例えば搬送速度１００ｍ／分以上といった高速通板を行っても散発めっきムラの発生を抑制しながら、美麗で均一な優れためっき外観を有する電気めっき鋼板を安定して製造することができ、電気めっき鋼板の品質及び生産性をいずれも向上することができる。
【図面の簡単な説明】
【００３３】
【図１】図１は、水モデル可視化実験装置の概略構成を示す説明図である。
【図２】図２は、被めっき材を模擬したエンドレスベルト，水噴出ノズル，透明な材質で製作された模擬電極及び可視化水槽等から構成される図１の水モデル可視化実験装置の主要部の構成を示す説明図である。
【図３】図３は、縦型めっき設備における空気同伴現象に起因しためっきムラの発生機構及び空気同伴現象の抑制機構に関する説明図であり、右図は、左図において鋼帯の溶接部がめっき液に侵入するときの様子を示す説明図である。
【図４】図４は、縦型めっき設備における空気同伴現象に起因しためっきムラの発生機構及び空気同伴現象の抑制機構に関する説明図であり、鋼帯がめっき液に侵入する液面付近を拡大して示す。
【図５】図５は、本発明に係る縦型の電気めっき鋼板のめっき装置を模式的に示す説明図である。
【図６】図６は、めっき液噴出ノズルの構成を模式的にかつ簡略化して示す説明図である。
【図７】図７は、解析領域を示す説明図である。
【図８】図８は、従来のめっき液噴出ノズル及び本発明に係るめっき液噴出ノズルそれぞれの構成を示す断面図である。
【図９】図９は、解析結果の一例を模式的に示す説明図であって、搬送速度が１５０ｍ／分である場合におけるめっき液噴出ノズルの出口近傍の流速ベクトルを、本発明例及び従来例のそれぞれについて示す。
【図１０】図１０は、解析結果をまとめて示すグラフであって、めっき液噴出ノズルからの吐出流量とめっきムラが発生しない搬送速度との関係を示す。
【図１１】図１１は、縦型めっきセルの構成例を示す説明図である。
【図１２】図１２は、横型めっきセルの構成例を示す説明図である。
【図１３】図１３は、ラジアル型めっきセルの構成例を示す説明図である。
【図１４】図１４は、散発的に白点状のめっきムラが発生した電気めっき鋼板の表面を模式的に示すマクロ写真である。
【図１５】図１５は、白点の箇所（異常部）とその付近で白点でない箇所（正常部）と、それぞれの表面を示すミクロ写真である。
【発明を実施するための形態】
【００３４】
本発明を実施するための形態を、添付図面を参照しながら説明する。なお、一般的に、電気めっき鋼板の製造装置における雰囲気ガスは空気であることが多いので、以降の説明では「同伴ガス」を「同伴空気」と称する。また、主として図１に示す縦型セル０を例にとって以降の説明を行うが、本発明は横型セルやラジアル型セルに対しても同様に適用される。
【００３５】
以下では、まず縦型めっきセルにおける空気同伴現象とこれを抑制するための本発明に係る方法について説明し、次いで、製造装置について説明する。
１．空気同伴現象とその抑制方法
図３，４は、縦型めっき設備における空気同伴現象に起因しためっきムラの発生機構及び空気同伴現象の抑制機構に関する説明図である。図３の右図は、図３の左図において鋼帯２１の溶接部がめっき液に侵入するときの様子を示した図であり、図４は、鋼帯２１がめっき液に侵入する液面付近を拡大した図である。
【００３６】
前述した水モデル可視化装置２０での観察結果からも理解されるように、ダウンパスにおいて鋼帯２１がめっき液に侵入する際に、図４に示すように鋼帯２１に同伴空気３５が巻き込まれてめっき液中に気泡３５が生じる。この気泡３５は、鋼帯２１の通板に随伴して下向きに移動しようとし、一方で浮力及びめっき液の上向きの流れ（対向流）３６により上向きに移動しようとする。鋼帯２１の搬送速度が大きいほど気泡３５は下向きへの移動が可能になり、その結果、電極２３の上端部よりも下の位置に到達する。この状態でめっきすれば、気泡３５の存在によるめっきムラが発生する。
【００３７】
また、鋼帯２１の溶接部がダウンパスのホールドダウンロール２７を通過する際には、図３の右図に示すように、鋼帯２１の溶接点にホールドダウンロール２７が押されコンダクターロール２６との隙間が僅かに開く。このとき、コンダクターロール２６とホールダウンロール２７との間の上部に溜まっているめっき液が、コンダクターロール２６とホールダウンロール２７との間を通って下方へ落下し、鋼帯２１の表面のめっき液の液膜がこの部分では厚くなる。これにより、鋼帯２１がめっき液に侵入する際に巻き込まれる気泡３５の量が多くなる。その結果、溶接部付近においてめっきムラの発生が増加する。
【００３８】
このような空気同伴現象によるめっきムラを抑制するには、電極２３の上端部位置におけるめっき液の上向きの流れ（対向流）３６を大きくすること、具体的には、後述する実施例から理解されるように、鋼帯２１の搬送速度が１００ｍ／分以上の高速通板条件下で、電極２３の上端部位置におけるめっき液の上向きの流れ３６が式（１）を満足するようにすることが有効である。
【００３９】
Ｖ≧０．８×Ｖｓ−１．４          ・・・・・・・（１）
式（１）において、Ｖは、電極２３の上端部位置におけるめっき液の上向きの流速（ｍ／ｓ）であり、Ｖｓは、鋼帯２３の搬送速度（ｍ／ｓ）である。
【００４０】
めっき液の上向きの流れ３６を大きくするには、単純には、めっき液噴出ノズル２２から吐出されるめっき液の吐出量を増やせばよい。しかし、実際の設備においては、めっき液の吐出量を上げるには、ポンプの能力や配管の構造などの要因の制約を受ける。これに対し、めっき液噴出ノズル２２の構造や配置を工夫することにより、式（２）を満たすようなめっき液流を形成することによって、配管系の大がかりな増強等を伴うことなくめっきムラを抑制することができる。
【００４１】
Ｖ≧Ｖｎ−０．６                  ・・・・・・・（２）
式（２）において、Ｖｎは、めっき液噴出ノズル２２から電極２３及び鋼帯２１の間に吐出される、鋼帯２１の単位幅当りのめっき液の流量と電極２３及び鋼帯２１との間隔から計算されるめっき液の流速（ｍ／ｓ）である。
【００４２】
ここで、逆に、式（１）及び式（２）からめっきムラの抑制に必要な流速Ｖｎを求めると、鋼帯２１の搬送速度が１２０ｍ／分のときには、０．８ｍ／ｓである。めっきセルの、鋼板２１と電極２３の間隔を２０ｍｍとし、めっき液の吐出幅を１６００ｍｍとすると最低限必要なめっき液の吐出量は約９０ｍ３／ｈｒとなる。吐出量約９０ｍ３／ｈｒは、例えば既存の電気めっきラインにおいても、ポンプや配管系の大がかりな改造を行わなくとも問題なく得られる値である。
２．製造装置
図５は、本発明に係る縦型の電気めっき鋼板のめっき装置０を模式的に示す説明図である。実際の電気めっき鋼板製造ラインでは、このようなめっき装置を通常、数セル〜数十セル備えている。また、図６は、めっき液噴出ノズル４の構成を模式的にかつ簡略化して示す説明図である。
【００４３】
同図に示すように、このめっき装置０は、めっきセル６と、電極２と、めっき液噴出ノズル４とを備える。
［めっきセル６］
めっきセル６は、めっき液３を収容する。めっきセル６はいわゆる縦型めっきセルである。
【００４４】
鋼帯１は、所定のライン速度で所定の搬送方向へ搬送され、めっきセル６に侵入し、下部に位置するシンクロール５の回りを周回して搬送方向を上方へ変えて、めっき液３から抜け出る。めっきセル６の中には、鋼帯１から所定距離離れて鋼帯１を挟み込むように一対の電極２，２が２組配置される。ダウンパスの電極２，２の下側およびアップパスの電極２，２の上側には、鋼帯１と電極２との間にめっき液３を供給するためのめっき液噴出ノズル４が合計４本配置される。
【００４５】
めっき液３から出てきた鋼帯１は、コンダクターロール７に巻かれて、次のめっきセル（図示しない）へ移動する。コンダクターロール７に巻かれている間の鋼帯１は、ホールダウンロール８によってコンダクターロール７に押圧されている。
【００４６】
めっきセル６はこの種のものとして慣用されるものでよく、そのようなめっきセル６は当業者にとっては周知であるので、めっきセル６に関するこれ以上の説明は省略する。
［電極２］
ダウンパスの電極２，２、およびアップパスの電極２，２は、いずれも、搬送される鋼帯１から所定の距離だけ離間して、めっき液３中に配置される。
【００４７】
電極２はこの種のものとして慣用されるものでよく、そのような電極２は当業者にとっては周知であるので、電極２に関するこれ以上の説明は省略する。
［めっき液噴出ノズル４］
図６に示すように、めっき液噴出ノズル４は、めっき液３中の電極２の下端部（すなわち鋼帯１の搬送方向の出側の端部）に配置される。めっき液噴出ノズル４は、管状のヘッダー９，及び，ヘッダー９にキリ孔１０を介して装着される先狭まり形状部１１を有する上下のリップ１２，１２を備えている。
【００４８】
図６において、めっき液噴出ノズル４の最上部と電極２の最下端部との間の、搬送方向（図６における上下方向）への距離は、３ｍｍ以下であり、望ましくは０〜１．５ｍｍである。この距離を３ｍｍ以下とすることによって、前述した式（１）及び式（２）を満たす所望のめっき液流を形成することができる。従来のめっき液噴出ノズルではこの距離は２０ｍｍ程度である。
【００４９】
図６において、リップ１２の先狭まり形状部１１の先端の、搬送方向に対する角度θは３０度以下であることが望ましく、１５度以下であることがさらに望ましい。この角度θが３０度を超えると、リップ１２の内部をめっき液３が循環する循環流が形成され易くなり、上記所望のめっき液流を形成することができなくなるからである。角度θは望ましくは１０度以上である。従来のめっき液噴出ノズルではこの角度θは５０度程度である。
【００５０】
図６に示すように、上下のリップ１２，１２は、それぞれの先端の開口方向が搬送方向を略指向するように、ヘッダー９に装着されることが望ましい。電極２及び鋼帯１の間にめっき液３が流入し易くなるので、上記所望のめっき液流を形成できる。
【００５１】
図６に示すように、リップ１２は、噴出孔径が一定である平行部１３を先端に有することが望ましい。平行部１３を有することにより、吐出されるめっき液流を整流することができ、上記所望のめっき液流を形成できる。
【００５２】
図６に示すように、キリ孔１０は、ヘッダー９の半径方向に対して傾斜し、かつ搬送方向に対して３０〜４０度交差する方向へ向けて設けられることが望ましい。キリ孔１１をこの方向へ向けて設けることにより、圧力損失を低減でき、上記所望のめっき液流を形成できる。
【００５３】
さらに、図６に示すように、リップ１２は、その先端に段差部１４を有することが望ましい。段差部１４を有することにより、上下のリップ１２，１２の先端の先狭まり形状部１１からの吐出流が電極２の出側端部において横方向へ流出することを抑制でき、これにより、上記所望のめっき液流を形成できる。
【００５４】
次に、汎用数値解析ソフトＦｌｕｅｎｔ（アンシス・ジャパン（株）製）を用いて、本発明に係るめっき装置０を解析した結果を説明する。
図７は、解析領域を示す説明図であり、図８は、従来のめっき液噴出ノズル１５−１及び本発明に係るめっき液噴出ノズル１５それぞれの構成を示す断面図である。
【００５５】
この解析では、以下に列記する本発明で規定する条件１〜９を満足するめっき液噴出ノズル１５と、この条件を満足しない従来例のめっき液噴出ノズル１５−１それぞれについて、吐出流に及ぼすライン速度及び流量の影響を調査した。
１．吐出流量：単位幅当り６０〜２００ｍ３／ｈ
２．めっき液噴出ノズル１５と電極１６との間の、搬送方向への距離：３ｍｍ以下
３.先狭まり形状部の先端の、搬送方向に対する角度：３０度以下
４．上下のリップそれぞれの先端の開口方向が指向する方向：搬送方向
５．上下のリップにおける平行部の有無：有り
６．キリ孔の指向方向：ヘッダーの半径方向に対して傾斜し、かつ搬送方向に対して３０〜４０度交差する方向
７．リップの段差部の有無：有り
なお、従来例のめっき液噴出ノズル１３−１の諸元は以下の通りであった。
・吐出流量：単位幅あたり１５０〜２００ｍ３／ｈ
・めっき液噴出ノズル１５−１と電極１６との間の搬送方向への距離：２０ｍｍ
・先狭まり形状部の先端の角度：３０度
・リップ先端の指向方向：鋼帯１７の表面かつ電極１６の下端より下の方向
・リップにおける平行部の有無：無し
・キリ孔の設置範囲：ヘッダー中心角度で３０度（ヘッダー中心を基準）
解析結果の一例を図９に模式的に示し、解析結果をまとめたグラフを図１０に示す。
【００５６】
図９は、鋼帯１７の搬送速度が１５０ｍ／分である場合におけるめっき液噴出ノズル１５、１５−１の出口近傍の流速ベクトルを、本発明例及び従来例のそれぞれについて示す説明図である。
【００５７】
本発明例のめっき液噴出ノズル１５は、従来例のめっき液噴出ノズル１５−１と比較して、小さな吐出流量でも鋼帯１７と電極１６との間に効果的にめっき液を供給でき、上向きの流速が大きい流れを形成できる。
【００５８】
図１０は、めっき液噴出ノズル１５，１５−１からの吐出流量とめっきムラが発生しない搬送速度との関係を示すグラフである。
めっき液噴出ノズル１５，１５−１からの吐出流量２００ｍ３／ｈが、めっき液循環ポンプの吐出能力の上限である。従来例のめっき液噴出ノズル１５−１を用いる場合と本発明によるめっき液噴出ノズル１５を用いる場合について記すが、何れの場合も鋼帯１７の搬送速度の増加に伴ってめっきムラを抑制するために必要な吐出流量は増加する。
【００５９】
しかし、従来例のめっき液噴出ノズル１５−１では、吐出めっき液が電極１６の間に侵入する効率が低いため、搬送速度１００ｍ／分の場合で１５０ｍ３／ｈの吐出流量が必要になり、搬送速度１５０ｍ／分のライン速度の場合には、めっき液循環ポンプの能力上限によりめっきムラのない電気めっき鋼板を製造することはできない。
【００６０】
これに対し、本発明によるめっき液噴出ノズル１５からの噴流は、従来例のめっき液噴出ノズル１５−１よりも電極１６の間に侵入し易い構造であるため、同じ搬送速度で比較すると、より少ない吐出流量でめっきムラのない電気めっき鋼板を製造することができる。
【００６１】
さらに、めっき液循環ポンプの能力上限である２００ｍ３／ｈまで吐出すれば、従来例のめっき液噴出ノズル１５−１では１５０ｍ／分までしか鋼帯１７の搬送速度を上昇することができなかったが、本発明によるめっき液噴出ノズル１５を用いれば、鋼帯１７の搬送速度を、１９０ｍ／分の高速にしても、めっきムラのない電気めっき鋼板を製造することができるようになる。
【００６２】
このように、従来のめっき液噴出ノズル１５−１では、空気同伴現象に起因する気泡が電極１６と鋼帯１７との間に侵入することを阻止できないのに対し、本発明に係るめっき液噴出ノズル１５によれば、空気同伴現象に起因する気泡が電極１６と鋼帯１７との間に侵入することを確実に阻止でき、めっき液循環ポンプの能力を増強することなく、めっきムラを発生せずに鋼帯１の搬送速度を、１００ｍ／分以上に高めることができるようになる。
【符号の説明】
【００６３】
０  めっき装置
１  鋼帯
２  電極
３  めっき液
４  めっき供給ノズル
５  シンクロール
６  めっきセル
７  コンダクターロール
８  ホールダウンロール
９  ヘッダー
１０  キリ孔
１１  先狭まり形状部
１２  リップ
１３  平行部
１４  段差部
１５  本発明例のめっき液噴出ノズル
１５−１  従来のめっき液噴出ノズル
１６  電極
１７  鋼帯
２０  水モデル可視化実験装置
２１  エンドレスベルト
２２  水噴出ノズル
２３  模擬電極
２３ａ  開口部
２４  可視化水槽
２５  シンクロール
２６  駆動ロール
２７  ホールダウンロール
２８  テンションロール
２９  循環タンク
３０  循環ポンプ
３１  グローブ弁
３２  オリフィス流量計
３３  噴流水供給系
３４  液面
３５  同伴空気（気泡）
３６  対向流
【図１】
0005733247.tif 000002
【図２】
0005733247.tif 000003
【図３】
0005733247.tif 000004
【図４】
0005733247.tif 000005
【図５】
0005733247.tif 000006
【図６】
0005733247.tif 000007
【図７】
0005733247.tif 000008
【図８】
0005733247.tif 000009
【図９】
0005733247.tif 000010
【図１０】
0005733247.tif 000011
【図１１】
0005733247.tif 000012
【図１２】
0005733247.tif 000013
【図１３】
0005733247.tif 000014
【図１４】
0005733247.tif 000015
【図１５】
0005733247.tif 000016